(57)【要約】      （修正有）【課題】機械的物性に優れ、透湿性の低い光学フィルムを提供する。【解決手段】下記化１で表される化合物を含む、光学フィルムである。2014164304.tif 000046【選択図】なし【特許請求の範囲】
【請求項１】
下記化１で表される化合物を含む、光学フィルム。
【化１】
2014164304.tif 000035
（式中、ｎは、２または３であり、ｍは、１〜３から選択される整数であり、ｌは、０〜５から選択される整数であり、ｍ＋ｌ≦５であり、
前記Ａｒは、
【化２】
2014164304.tif 000036
から選択され、
前記Ｌ１およびＬ２は、それぞれ独立して、−Ｏ−、−ＣＯ−、−ＯＣＯ−、−ＣＯＯ−、−ＯＣＯＯ−、−Ｏ＝Ｓ＝Ｏ−、−ＣＯＳ−、−ＣＯＮＨ−、−ＣＳＮＨ−、−Ｏ−ＣＯ−ＮＨ−、−Ｏ−ＣＳ−ＮＨ−、−ＣＯ（ＮＨ）２−、−ＣＳ（ＮＨ）２−から選択される２価の連結基、（Ｃ１−Ｃ１０）アルキレン、（Ｃ６−Ｃ２０）アリーレン、（Ｃ２−Ｃ１０）アルケニレン、（Ｃ２−Ｃ１０）アルキニレン、Ｎ、Ｏ、Ｓから選択されるヘテロ原子を含む（Ｃ１−Ｃ１０）ヘテロアルキレン、（Ｃ６−Ｃ２０）ヘテロアリーレンから選択され、
前記Ｌ１およびＬ２のアルキレン、アリーレン、アルケニレン、アルキニレン、ヘテロアルキレン、ヘテロアリーレンは、それぞれ、（Ｃ１−Ｃ１０）アルキル、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ１は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ１のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ２、Ｒ３およびＲ４は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ２、Ｒ３およびＲ４のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記ｐ、ｑおよびｒは、それぞれ独立して、０または１であり、
前記ｓは、それぞれ独立して、１〜４から選択される整数である。）
【請求項２】
前記化１は、下記化２または化３から選択されるものである、請求項１に記載の光学フィルム。
【化３】
2014164304.tif 000037
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【化４】
2014164304.tif 000038
（式中、ｍは、１〜３から選択される整数であり、ｌは、０〜５から選択される整数であり、ｍ＋ｌ≦５であり、
前記Ｌ１１およびＬ２１は、それぞれ独立して、（Ｃ１−Ｃ１０）アルキレンであり、
前記Ｒ１１、Ｒ２１、Ｒ３１およびＲ４１は、それぞれ独立して、水素、（Ｃ１−Ｃ１０）アルキルから選択され、
前記ｑおよびｒは、それぞれ独立して、０または１であり、
前記ｓは、それぞれ独立して、１〜４から選択される整数である。）
【請求項３】
前記化２は、下記化４または化５である、請求項２に記載の光学フィルム。
【化５】
2014164304.tif 000039
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【化６】
2014164304.tif 000040
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【請求項４】
前記化２は、下記化合物から選択されるものである、請求項２に記載の光学フィルム。
【化７】
2014164304.tif 000041
【請求項５】
前記化３は、下記化６である、請求項２に記載の光学フィルム。
【化８】
2014164304.tif 000042
（式中、ｍは、１〜３から選択される整数であり、ｌは、０〜５から選択される整数であり、ｍ＋ｌ≦５であり、
前記Ｌ１１およびＬ２１は、それぞれ独立して、（Ｃ１−Ｃ１０）アルキレンであり、
前記Ｒ１１、Ｒ２１、Ｒ３１およびＲ４１は、それぞれ独立して、水素、（Ｃ１−Ｃ１０）アルキルから選択され、
前記ｑおよびｒは、それぞれ独立して、０または１であり、
前記ｓは、それぞれ独立して、１〜４から選択される整数である。）
【請求項６】
前記化３は、下記化合物から選択されるものである、請求項２に記載の光学フィルム。
【化９】
2014164304.tif 000043
【請求項７】
前記化１で表される化合物は、融点が１００℃以上であり、常圧における沸点が２００℃以上である、請求項１に記載の光学フィルム。
【請求項８】
セルロースアシレート樹脂を基材とする、請求項１に記載の光学フィルム。
【請求項９】
前記セルロースアシレート樹脂は、セルロースを構成するグルコース単位の２位、３位および６位に存在するヒドロキシル基の水素原子の全部または一部が、アセチル基、プロピオニル基、ブチリル基から選択されるいずれか一つまたは二つ以上で置換され、ＡＳＴＭ  Ｄ−８１７−９１による置換度が２．０〜３．０である、請求項８に記載の光学フィルム。
【請求項１０】
前記化１で表される化合物の含量は、下記式１を満たす範囲で用いられる、請求項８に記載の光学フィルム。
【数１】
2014164304.tif 000044
（式中、Ａは、
【数２】
2014164304.tif 000045
であり、ＷＣは、用いられたセルロースアシレート樹脂の重量（ｇ）であり、Ｓａｃは、セルロースアシレート樹脂中のアセチル基の置換度であり、Ｓｐは、プロピオニル基の置換度であり、Ｓｂは、ブチリル基の置換度であり、ＷＨＰは、化１から選択される化合物の重量（ｇ）であり、ＭＨＰは、化１から選択される化合物の分子量である。）
【請求項１１】
光学フィルムの厚さが２０〜８０μｍの範囲において、透湿性が５０，０００ｇ・μｍ／ｍ２・ｄａｙ未満であり、光学フィルムの厚さ１μｍに対する靭性（toughness）が１〜３ｋｇｆ・ｍｍ／μｍである、請求項１に記載の光学フィルム。
【請求項１２】
光学補償シート、立体映像用光学フィルタ、偏光板および液晶表示装置に用いられる、請求項１から１１のいずれか一項に記載の光学フィルム。
【請求項１３】
請求項１から１１のいずれか一項に記載の光学フィルムを含む、液晶表示装置。
【発明の詳細な説明】
【技術分野】
【０００１】
本発明は、光学フィルムに関し、機械的物性に優れ、透湿性の低い光学フィルムに関する。
【背景技術】
【０００２】
強度が高く、難燃性に優れたセルロースアシレートフィルムは、各種写真または光学材料として用いられている。セルロースアシレートフィルムは、その他の重合体フィルムに比べて光学異方性が低くて、相対的に低いリタデーションを提供する。したがって、偏光板などにおいて用いられている。
【０００３】
セルロースアシレートフィルムの機械的特性向上と透湿性低減に対する要求があり、厚さが薄い薄膜セルロースアシレートフィルムにおいて、今まで開発した技術では厚さが薄くなる場合にフィルムを安定的に生産できず、透湿性が高いという問題があった。
【０００４】
従来、セルロースアシレートフィルムの機械的特性を向上させ、透湿性を低減するために、分子の長さが長い鎖状の可塑剤を添加した。しかし、分子の長さが長い鎖状の可塑剤を添加する場合、セルロースアシレート高分子鎖自体の絡み合いを妨げるため、機械的特性の改善が困難である。また、かかる添加剤は、セルロースアシレート樹脂との相溶性が低くてブリードアウト現象が生じるため、ヘイズの低い光学フィルムを製造するには限界がある。
【０００５】
また、疎水基である芳香環からなる添加剤を適用しようとする試みが行われているが、芳香環を含む添加剤であっても透湿性低減の効果がない添加剤も存在し、セルロースアシレート樹脂と芳香環添加剤との明確な相互位置関係が定義されず、場合に応じてランダムに存在し、芳香環が増加するとセルロースアシレート樹脂との相溶性が低下してブリードアウト現象が生じる可能性が高く、短波長領域で吸収が起こり透過率が減少する可能性が高い。
【０００６】
また、工程を経て延伸を行うか追加の熱処理を適用して目的を達成しようとする特許として、特許文献１、特許文献２などが挙げられるが、かかる工程条件で機械的物性と透湿性を低減できても、品質を一定レベルに維持するためには継続的な品質管理が必要であり、追加の設備投資額が発生して、工程条件を導き出すことが困難になりうる。
【０００７】
したがって、かかる工程的な方法で機械的物性を向上させ、透湿性を低減するのではなく、添加剤を添加して物性を調節する必要がある。
【先行技術文献】
【特許文献】
【０００８】
【特許文献１】韓国公開特許第２００８−００１３９８４号公報
【特許文献２】韓国公開特許第２００８−０００９３０９号公報
【発明の概要】
【発明が解決しようとする課題】
【０００９】
本発明は、添加剤を添加することで、透湿性が低く、機械的物性に優れた光学フィルムを提供することを目的とする。
【００１０】
また、本発明は、前記光学フィルムを含む光学補償シート、立体映像用光学フィルタ、偏光板および液晶表示装置を提供することを目的とする。
【００１１】
さらに、本発明は、環境湿度による表示特性の変動が少ない液晶表示装置を提供することを目的とする。
【課題を解決するための手段】
【００１２】
本発明は、機械的物性に優れ、透湿性が低い光学フィルムに関する。
【００１３】
また、本発明は、セルロースアシレート樹脂を基材とする光学フィルムに関する。セルロースアシレート樹脂は、アセテート、プロピオネート、ブチレートまたはこれらから選択される単数または複数のエステルで置換された構造を有し、一部の置換されていないヒドロキシル基は、親水基であり、セルロースアシレートを含む光学フィルムの透湿性を低める。
【００１４】
本発明者らは、セルロースアシレート樹脂基材の光学フィルムとして、機械的物性を向上させ、透湿性を低減したフィルムを製造するために鋭意研究を重ねた結果、芳香環により疎水性を有し、芳香環の末端にヒドロキシル基を有する添加剤を用いて、セルロースアシレート樹脂のヒドロキシル基との水素結合を誘導することでセルロースアシレート樹脂の親水性を抑制し、さらに、他のセルロースアシレート鎖のヒドロキシル基との水素結合を誘導することで機械的特性が向上できることを見出し、本発明を完成するに至った。
【００１５】
また、本発明者らは、鋭意研究を重ねた結果、芳香環の個数が三つ以上であり、ヒドロキシル基を二つ以上、より好ましくは、構造式の両末端にヒドロキシル基を持たせる場合に、セルロース樹脂間の水素結合を誘導して、機械的強度を向上させ、透湿性がより低減できることを見出し、本発明を完成するに至った。
【００１６】
本発明は、下記化１で表される化合物を含む光学フィルムに関する。
【化１】
2014164304.tif 000002
（式中、ｎは、２または３であり、ｍは、１〜３から選択される整数であり、ｌは、０〜５から選択される整数であり、ｍ＋ｌ≦５であり、
前記Ａｒは、
【化２】
2014164304.tif 000003
から選択され、
前記Ｌ１およびＬ２は、それぞれ独立して、−Ｏ−、−ＣＯ−、−ＯＣＯ−、−ＣＯＯ−、−ＯＣＯＯ−、−Ｏ＝Ｓ＝Ｏ−、−ＣＯＳ−、−ＣＯＮＨ−、−ＣＳＮＨ−、−Ｏ−ＣＯ−ＮＨ−、−Ｏ−ＣＳ−ＮＨ−、−ＣＯ（ＮＨ）２−、−ＣＳ（ＮＨ）２−から選択される２価の連結基、（Ｃ１−Ｃ１０）アルキレン、（Ｃ６−Ｃ２０）アリーレン、（Ｃ２−Ｃ１０）アルケニレン、（Ｃ２−Ｃ１０）アルキニレン、Ｎ、Ｏ、Ｓから選択されるヘテロ原子を含む（Ｃ１−Ｃ１０）ヘテロアルキレン、（Ｃ６−Ｃ２０）ヘテロアリーレンから選択され、
前記Ｌ１およびＬ２のアルキレン、アリーレン、アルケニレン、アルキニレン、ヘテロアルキレン、ヘテロアリーレンは、それぞれ、（Ｃ１−Ｃ１０）アルキル、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ１は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ１のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ２、Ｒ３およびＲ４は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ２、Ｒ３およびＲ４のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記ｐ、ｑおよびｒは、それぞれ独立して、０または１であり、
前記ｓは、それぞれ独立して、１〜４から選択される整数である。）
【００１７】
本発明に係る光学フィルムは、光学補償シート、立体映像用光学フィルタ、偏光板および液晶表示装置に用いられてもよい。
【００１８】
本発明に係る光学フィルムを含む液晶表示装置もまた本発明の範囲内に含まれる。
【発明の効果】
【００１９】
本発明に係る光学フィルムは、透湿性が低く、機械的物性に優れた効果を奏する。
【００２０】
また、本発明に係る光学フィルムは、ＰＶＡ支持体としてのセルロースアシレートを含む光学フィルムとして用いることができ、本発明によれば、透湿性が低く、機械的物性が向上したフィルムを提供することができる。
【００２１】
また、本発明によれば、薄型化および軽量化しつつある情報表示装置に用いられる薄膜フィルムとして好適な光学フィルムを提供することができる。
【発明を実施するための形態】
【００２２】
以下、本発明の光学フィルムの一様態について説明するが、本発明は下記の一様態に限定されるものではない。
【００２３】
本発明の光学フィルムの一様態において、前記光学フィルムは、下記化１で表される化合物を含むものである。
【化３】
2014164304.tif 000004
（式中、ｎは、２または３であり、ｍは、１〜３から選択される整数であり、ｌは、０〜５から選択される整数であり、ｍ＋ｌ≦５であり、
前記Ａｒは、
【化４】
2014164304.tif 000005
から選択され、
前記Ｌ１およびＬ２は、それぞれ独立して、−Ｏ−、−ＣＯ−、−ＯＣＯ−、−ＣＯＯ−、−ＯＣＯＯ−、−Ｏ＝Ｓ＝Ｏ−、−ＣＯＳ−、−ＣＯＮＨ−、−ＣＳＮＨ−、−Ｏ−ＣＯ−ＮＨ−、−Ｏ−ＣＳ−ＮＨ−、−ＣＯ（ＮＨ）２−、−ＣＳ（ＮＨ）２−から選択される２価の連結基、（Ｃ１−Ｃ１０）アルキレン、（Ｃ６−Ｃ２０）アリーレン、（Ｃ２−Ｃ１０）アルケニレン、（Ｃ２−Ｃ１０）アルキニレン、Ｎ、Ｏ、Ｓから選択されるヘテロ原子を含む（Ｃ１−Ｃ１０）ヘテロアルキレン、（Ｃ６−Ｃ２０）ヘテロアリーレンから選択され、
前記Ｌ１およびＬ２のアルキレン、アリーレン、アルケニレン、アルキニレン、ヘテロアルキレン、ヘテロアリーレンは、それぞれ、（Ｃ１−Ｃ１０）アルキル、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ１は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ１のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ２、Ｒ３およびＲ４は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ２、Ｒ３およびＲ４のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記ｐ、ｑおよびｒは、それぞれ独立して、０または１であり、
前記ｓは、それぞれ独立して、１〜４から選択される整数である。）
【００２４】
本発明の光学フィルムの一様態において、前記化１は、下記化２または化３から選択されるものであってもよい。
【化５】
2014164304.tif 000006
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【化６】
2014164304.tif 000007
（式中、ｍは、１〜３から選択される整数であり、ｌは、０〜５から選択される整数であり、ｍ＋ｌ≦５であり、
前記Ｌ１１およびＬ２１は、それぞれ独立して、（Ｃ１−Ｃ１０）アルキレンであり、
前記Ｒ１１、Ｒ２１、Ｒ３１およびＲ４１は、それぞれ独立して、水素、（Ｃ１−Ｃ１０）アルキルから選択され、
前記ｑおよびｒは、それぞれ独立して、０または１であり、
前記ｓは、それぞれ独立して、１〜４から選択される整数である。）
【００２５】
本発明の光学フィルムの一様態において、前記化２は、下記化４または化５であってもよい。
【化７】
2014164304.tif 000008
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【化８】
2014164304.tif 000009
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【００２６】
本発明の光学フィルムの一様態において、前記化２は、下記化合物から選択されるものであってもよい。
【化９】
2014164304.tif 000010
【００２７】
本発明の光学フィルムの一様態において、前記化３は、下記化６であってもよい。
【化１０】
2014164304.tif 000011
（式中、ｍは、１〜３から選択される整数であり、ｌは、０〜５から選択される整数であり、ｍ＋ｌ≦５であり、
前記Ｌ１１およびＬ２１は、それぞれ独立して、（Ｃ１−Ｃ１０）アルキレンであり、
前記Ｒ１１、Ｒ２１、Ｒ３１およびＲ４１は、それぞれ独立して、水素、（Ｃ１−Ｃ１０）アルキルから選択され、
前記ｑおよびｒは、それぞれ独立して、０または１であり、
前記ｓは、それぞれ独立して、１〜４から選択される整数である。）
【００２８】
本発明の光学フィルムの一様態において、前記化３は、下記化合物から選択されるものであってもよい。
【化１１】
2014164304.tif 000012
【００２９】
本発明の光学フィルムの一様態において、前記化１で表される化合物は、融点が１００℃以上であり、常圧における沸点が２００℃以上であってもよい。
【００３０】
本発明の光学フィルムの一様態において、前記光学フィルムは、セルロースアシレート樹脂を基材とするものであってもよい。
【００３１】
本発明の光学フィルムの一様態において、前記化１で表される化合物の含量は、下記式１を満たす範囲で用いられてもよい。
【数１】
2014164304.tif 000013
（式中、Ａは、
【数２】
2014164304.tif 000014
であり、ＷＣは、用いられたセルロースアシレート樹脂の重量（ｇ）であり、Ｓａｃは、セルロースアシレート樹脂中のアセチル基の置換度であり、Ｓｐは、プロピオニル基の置換度であり、Ｓｂは、ブチリル基の置換度であり、ＷＨＰは、化１から選択される化合物の重量（ｇ）であり、ＭＨＰは、化１から選択される化合物の分子量である。）
【００３２】
本発明の光学フィルムの一様態において、前記光学フィルムは、光学フィルムの厚さが２０〜８０μｍの範囲において、透湿性が５０，０００ｇ・μｍ／ｍ２・ｄａｙ未満であり、光学フィルムの厚さ１μｍに対する靭性（toughness）が１〜３ｋｇｆ・ｍｍ／μｍであってもよい。
【００３３】
本発明の光学フィルムの一様態において、前記光学フィルムは、光学補償シート、立体映像用光学フィルタ、偏光板および液晶表示装置に用いられてもよい。
【００３４】
本発明に係る光学補償シートの一様態は、前記光学フィルムの少なくとも一面に光学異方性層を含み、前記光学異方性層は、ハイブリッド配向処理が施された円盤状化合物を含有するものであってもよい。
【００３５】
本発明に係る偏光板の一様態は、偏光子と、前記光学フィルムと光学補償シートのうち少なくとも一つを含むものであってもよい。この際、前記光学補償シートは、前記光学フィルムの少なくとも一面に光学異方性層を含み、前記光学異方性層は、ハイブリッド配向処理が施された円盤状化合物を含有するものであってもよい。
【００３６】
本発明に係る液晶表示装置の一様態は、液晶セルと、液晶セルの少なくとも一面に配置された偏光板を含むものであってもよい。この際、前記偏光板は、偏光子と、前記光学フィルムと光学補償シートのうち少なくとも一つを含むものであってもよい。また、前記光学補償シートは、前記光学フィルムの少なくとも一面に光学異方性層を含み、前記光学異方性層は、ハイブリッド配向処理が施された円盤状化合物を含むものであってもよい。
【００３７】
以下、本発明の構成について、より具体的に説明する。
【００３８】
本発明において、光学補償シートは、本発明に係る光学フィルムを支持体として利用し、基本的に光学補償機能が付与されたものと定義する。本発明に係る光学補償シートは、偏光板の保護機能として透明保護フィルムの機能を含むことが好ましい。
【００３９】
本発明に係る光学フィルムは、透明樹脂からなってもよく、より具体的に、セルロースアシレート樹脂を基材樹脂として用いるものであってもよい。
【００４０】
本発明に用いられるセルロースアシレート樹脂は、セルロースと酢酸のエステルとして、セルロースを構成するグルコース単位の２位、３位および６位に存在するヒドロキシル基の水素原子の全部または一部が、アセチル基、プロピオニル基、ブチリル基から選択されるいずれか一つまたは二つ以上で置換されていてもよい。より好ましくは、セルロースを構成するグルコース単位の２位、３位および６位に存在するヒドロキシル基の水素原子の全部または一部が、アセチル基で置換されていてもよい。具体例として、ジアセチルセルロース、トリアセチルセルロースなどを含む。
【００４１】
セルロースアシレート樹脂の置換度は制限されるものではないが、好ましくは、２．０〜３．０であり、より好ましくは、２．５〜２．９である。前記置換度は、ＡＳＴＭのＤ８１７−９６Ｒ〇４とＤ５８９７−９６Ｒ〇７に準じて測定することができる。置換度が高すぎる場合には、分子構造内におけるヒドロキシル基の頻度が低くて、本発明の化１で表される化合物と水素結合する可能性が低く、前記置換度の範囲で目的とする物性を発現することができる。
【００４２】
セルロースアシレート樹脂の分子量の範囲は制限されるものではないが、重量平均分子量が２００，０００〜３５０，０００範囲であることが好ましい。また、セルロースアシレート樹脂の分子量分布度Ｍｗ／Ｍｎ（Ｍｗは、重量平均分子量、Ｍｎは、数平均分子量）が１．４〜１．８であることが好ましく、１．５〜１．７であることがより好ましい。
【００４３】
本発明に係る光学フィルムは、セルロースアシレートドープ溶液を用いるソルベントキャスト法で製造することが好ましい。ソルベントキャスト法は、セルロースアシレート樹脂を溶媒中に溶解した溶液（ドープ）を支持体上にキャストし、溶媒を蒸発してフィルムを形成する。
【００４４】
セルロースアシレートドープ溶液の原料としては、セルロースアシレート粒子を用いることが好ましい。この際、前記セルロースアシレート粒子の９０重量％以上は平均粒径が０．５〜５ｍｍのものを用いることが好ましい。また、用いるセルロースアシレート粒子の５０重量％以上の平均粒径が１〜４ｍｍであることが好ましい。
【００４５】
セルロースアシレート粒子は、できるだけ球形に近い形状を有することが好ましく、前記セルロースアシレート粒子は、含水率が２重量％以下、より好ましくは、１重量％以下になるように乾燥した後、ドープ溶液に製造することが好ましい。
【００４６】
ソルベントキャスト法に用いられるセルロースアシレートドープ溶液には、各調製工程における用途に応じて、各種の添加剤、例えば、可塑剤、紫外線防止剤、劣化防止剤、微粒子、剥離剤、赤外線吸収剤、光学異方性コントロール剤などの添加剤を添加してもよい。かかる添加剤の具体的な種類は、当該分野において通常用いられるものであれば制限なく用いられてもよく、その含量は、フィルムの物性を低下させない範囲で用いることが好ましい。添加剤を添加する時期は、添加剤の種類に応じて決定する。ドープ調製の最後に添加剤を添加する工程を行ってもよい。
【００４７】
前記可塑剤は、フィルムの機械的強度を向上させるために用いられるものであって、可塑剤を用いる場合、フィルムの乾燥工程時間を短縮することができる。可塑剤としては、通常用いられるものであれば制限なく用いられてもよく、例えば、リン酸エステルおよびフタル酸エステルまたは酢酸エステルから選択されるカルボン酸エステルなどが挙げられる。リン酸エステルの例としては、トリフェニルホスフェート（ＴＰＰ）、ビフェニルジフェニルホスフェートおよびトリクレジルホスフェート（ＴＣＰ）などが挙げられる。フタル酸エステルの例としては、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）およびジエチルヘキシルフタレート（ＤＥＨＰ）などが挙げられる。酢酸エステルの例としては、ｏ−アセチルトリエチルシトレート（ＯＡＣＴＥ）およびｏ−アセチルトリブチルシトレート（ＯＡＣＴＢ）などが挙げられる。他のカルボン酸エステルの例としては、ブチルオレート、メチルアセチルロイシンオレート、ジブチルセバケートおよび各種トリメリット酸エステルが挙げられる。好ましくは、フタル酸エステル（ＤＭＰ、ＤＥＰ、ＤＢＰ、ＤＯＰ、ＤＰＰ、ＤＥＨＰ）可塑剤を用いることが好ましい。可塑剤の含量は、セルロースアシレート樹脂１００重量部に対して、２〜２０重量部、より好ましくは、５〜１５重量部を用いる。
【００４８】
前記紫外線防止剤は、ヒドロキシベンゾフェノン系化合物、ベンゾトリアゾール系化合物、サリチル酸エステル系化合物、シアノアクリレート系化合物などを用いてもよい。紫外線防止剤の量は、セルロースアシレート樹脂１００重量部に対して、０．１〜３重量部、より好ましくは、０．５〜２重量部を用いる。
【００４９】
前記劣化防止剤としては、例えば、酸化防止剤、過酸化物分解剤、ラジカル抑制剤、金属不活性化剤、脱酸素剤、光安定剤（ヒンダードアミンなど）などが使用可能である。特に好ましい劣化抑制剤の例としては、ブチル化ヒドロキシトルエン（ＢＨＴ）およびトリベンジルアミン（ＴＢＡ）が挙げられる。劣化抑制剤の量は、セルロースアシレート樹脂１００重量部に対して、０．０１〜５重量部、より好ましくは、０．１〜１重量部を用いる。
【００５０】
前記微粒子は、フィルムのカール抑制、搬送性、ロール状での接着防止または耐傷性を良好に維持するために添加されるものであり、無機化合物、有機化合物から選択されるいずれのものを用いてもよい。例えば、無機化合物としては、ケイ素を含む化合物、二酸化ケイ素、酸化チタン、酸化亜鉛、酸化アルミニウム、酸化バリウム、酸化ジルコニウム、酸化ストロンチウム、酸化アンチモン、酸化スズ、酸化スズ・アンチモン、炭酸カルシウム、タルク、クレイ、焼成カオリン、焼成ケイ酸カルシウム、水和ケイ酸カルシウム、ケイ酸アルミニウム、ケイ酸マグネシウムおよびリン酸カルシウムなどが好ましく、より好ましくは、ケイ素を含む無機化合物または酸化ジルコニウムなどが使用可能である。前記微粒子は、平均１次粒径が８０ｎｍ以下であり、好ましくは、５〜８０ｎｍであり、より好ましくは、５〜６０ｎｍ、特に好ましくは、８〜５０ｎｍである。平均１次粒径が８０ｎｍを超える場合には、フィルムの表面平滑性が損傷する。
【００５１】
また、必要に応じて、波長分散調整剤などをさらに添加してもよい。かかる添加剤は、通常、当該分野において用いられるものであれば制限なく用いてもよい。
【００５２】
また、必要に応じて、リタデーションをより高めるか、より低めるために、任意のリタデーション添加剤をさらに含んでもよい。前記リタデーション添加剤は、通常、該当分野においてリタデーションを調節するために用いられるものであれば制限なく用いてもよい。通常、ＶＡモードの液晶表示装置に適用するための光学フィルムにはリタデーションを上昇させる添加剤が用いられることができ、ＩＰＳモードの液晶表示装置に適用するための光学フィルムにはリタデーションを減少させる添加剤が用いられることができる。前記リタデーション添加剤は、フィルム内において１〜１５重量％、より好ましくは、３〜１０重量％を用いる範囲で前記化１で表される化合物との混和性に優れ、ブリードアウト現象を生じないことができ、高品質の画像を形成することができる。
【００５３】
本発明に係る光学フィルムを製造するためのセルロースアシレートドープ溶液は、透湿性を低減し、機械的物性を向上させるために、下記化１から選択されるいずれか一つ以上の化合物を用いてもよい。
【００５４】
本発明の光学フィルムは、前記化合物を含むドープ溶液を用いてフィルムとして製造されることで、前記化１で表される化合物がフィルムの内部に存在する。
【化１２】
2014164304.tif 000015
（式中、ｎは、２または３であり、ｍは、１〜３から選択される整数であり、ｌは、０〜５から選択される整数であり、ｍ＋ｌ≦５であり、
前記Ａｒは、
【化１３】
2014164304.tif 000016
から選択され、
前記Ｌ１およびＬ２は、それぞれ独立して、−Ｏ−、−ＣＯ−、−ＯＣＯ−、−ＣＯＯ−、−ＯＣＯＯ−、−Ｏ＝Ｓ＝Ｏ−、−ＣＯＳ−、−ＣＯＮＨ−、−ＣＳＮＨ−、−Ｏ−ＣＯ−ＮＨ−、−Ｏ−ＣＳ−ＮＨ−、−ＣＯ（ＮＨ）２−、−ＣＳ（ＮＨ）２−から選択される２価の連結基、（Ｃ１−Ｃ１０）アルキレン、（Ｃ６−Ｃ２０）アリーレン、（Ｃ２−Ｃ１０）アルケニレン、（Ｃ２−Ｃ１０）アルキニレン、Ｎ、Ｏ、Ｓから選択されるヘテロ原子を含む（Ｃ１−Ｃ１０）ヘテロアルキレン、（Ｃ６−Ｃ２０）ヘテロアリーレンから選択され、
前記Ｌ１およびＬ２のアルキレン、アリーレン、アルケニレン、アルキニレン、ヘテロアルキレン、ヘテロアリーレンは、それぞれ、（Ｃ１−Ｃ１０）アルキル、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ１は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ１のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記Ｒ２、Ｒ３およびＲ４は、それぞれ独立して、水素、（Ｃ１−Ｃ１０）アルキル、（Ｃ２−Ｃ１０）アルケニル、（Ｃ２−Ｃ１０）アルキニル（alkynyl）、（Ｃ３−Ｃ２０）シクロアルキル、（Ｃ２−Ｃ１０）シクロアルケニル、（Ｃ２−Ｃ１０）シクロアルキニル、Ｎ、Ｏ、Ｓから選択されるヘテロ原子を含む（Ｃ１−Ｃ１０）ヘテロアルキル、（Ｃ６−Ｃ２０）ヘテロアリール、（Ｃ１−Ｃ１０）ヘテロアルコキシから選択され、
前記Ｒ２、Ｒ３およびＲ４のアルキル、アルケニルは、（Ｃ１−Ｃ１０）アルキル、（Ｃ６−Ｃ２０）アリール、ケトン、スルホニル、スルホネート、エステル、チオエステル、アミド、チオアミド、カルバメート、チオカルバメート、尿素、チオ尿素から選択されるいずれか一つ以上でさらに置換されていてもよく、
前記ｐ、ｑおよびｒは、それぞれ独立して、０または１であり、
前記ｓは、それぞれ独立して、１〜４から選択される整数である。）
【００５５】
本発明の化１で表される化合物は、少なくとも三つの芳香環を有し、これらのうち二つ以上の芳香環、より好ましくは、両末端の芳香環にヒドロキシル基を含むことでセルロースアシレート樹脂のヒドロキシル基との水素結合が可能となり、透湿性がより低く、機械的物性に優れたフィルムを提供することができる。
【００５６】
本発明に記載のアルキル、アルコキシおよびその他のアルキル部分を含む置換体は、直鎖状または分岐鎖状をすべて含み、アルケニルは、２〜８個の炭素原子を有し、一つ以上の二重結合を含有する直鎖状または分岐鎖状をすべて含む。アルキニル（alkynyl）は、２〜１０個の炭素原子を有し、一つ以上の三重結合を含有する直鎖状または分岐鎖状をすべて含む。
【００５７】
本発明に記載のアリールは、一つの水素除去によって芳香族炭化水素から誘導された有機ラジカルであって、各環に、好ましくは、４〜７個、より好ましくは、５個または６個の環原子を含む単環系または縮合環系を含む。具体例として、フェニル、ナフチル、ビフェニル、トリルなどを含むが、これに限定されない。
【００５８】
本発明に記載のヘテロアリールは、芳香環の骨格原子として、Ｎ、Ｏ、Ｓから選択される１〜３個のヘテロ原子を含み、残りの芳香環の骨格原子が炭素であるアリール基を意味するものであり、前記ヘテロアリール基は、環内のヘテロ原子が酸化または四員化し、例えば、Ｎ−オキシドまたは第四級塩を形成する２価のアリール基を含む。具体例として、フリル、チオフェニル、ピロリル、ピラニル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニルなどが含まれ、これに制限されない。
【００５９】
本発明に記載の（Ｃ３−Ｃ２０）シクロアルキルは、炭素原子数が３〜２０個の飽和単環または飽和二環の構造形態をすべて含む。単環系だけではなく、置換または非置換のアダマンチル、または置換または非置換の（Ｃ７−Ｃ２０）ビシクロアルキルのような多環系炭化水素も含む。
【００６０】
本発明に記載のヘテロ（Ｃ３−Ｃ２０）シクロアルキルは、環状飽和炭化水素骨格原子として、Ｎ、Ｏ、Ｓから選択される１〜３個のヘテロ原子を含み、残りの飽和単環または飽和二環の骨格原子が炭素であるシクロアルキル基を意味するものであり、ピロリジニル、アゼチジニル、ピラゾリジニル、オキサゾリジニル、ピペリジニル、ピペラジニル、モルホリニル、チオモルホリニル、チアゾリジニル、ヒダントイニル、バレロラクタミル、オキシラニル、オキセタニル、ジオキソラニル、ジオキサニル、オキサチオラニル、オキサチアニル、ジチアニル、ジヒドロフラニル、テトラヒドロフラニル、ジヒドロピラニル、テトラヒドロピラニル、テトラヒドロピリジニル、テトラヒドロピリミジニル、テトラヒドロチオフェニル、テトラヒドロチオピラニル、ジアゼパニルおよびアゼパニルが挙げられる。
【００６１】
具体的に、本発明の一実施例による前記化１で表される化合物は、化２または化３から選択されてもよい。
【化１４】
2014164304.tif 000017
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【化１５】
2014164304.tif 000018
（式中、ｍは、１〜３から選択される整数であり、ｌは、０〜５から選択される整数であり、ｍ＋ｌ≦５であり、
前記Ｌ１１およびＬ２１は、それぞれ独立して、（Ｃ１−Ｃ１０）アルキレンであり、
前記Ｒ１１、Ｒ２１、Ｒ３１およびＲ４１は、それぞれ独立して、水素、（Ｃ１−Ｃ１０）アルキルから選択され、
前記ｑおよびｒは、それぞれ独立して、０または１であり、
前記ｓは、それぞれ独立して、１〜４から選択される整数である。）
【００６２】
より具体的に、前記化２で表される化合物は、下記化４または化５から選択されてもよい。
【化１６】
2014164304.tif 000019
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【化１７】
2014164304.tif 000020
（式中、ｍは、１〜３から選択される整数であり、ｌは、０〜５から選択される整数であり、ｍ＋ｌ≦５であり、
前記Ｌ１１は、それぞれ独立して、（Ｃ１−Ｃ１０）アルキレンであり、
前記Ｒ１１は、それぞれ独立して、水素、（Ｃ１−Ｃ１０）アルキルから選択され、
前記Ｒ２１は、それぞれ独立して、水素、（Ｃ１−Ｃ１０）アルキルから選択され、
前記ｐは、０または１であり、
前記ｓは、それぞれ独立して、１〜４から選択される整数である。）
【００６３】
より具体的に、前記化２で表される化合物は、下記化合物から選択されてもよい。
【化１８】
2014164304.tif 000021
【００６４】
また、本発明の一様態において、前記化３は、下記化６であってもよい。
【化１９】
2014164304.tif 000022
（式中、ｍは、１〜３から選択される整数であり、ｌは、０〜５から選択される整数であり、ｍ＋ｌ≦５であり、
前記Ｌ１１およびＬ２１は、それぞれ独立して、（Ｃ１−Ｃ１０）アルキレンであり、
前記Ｒ１１、Ｒ２１、Ｒ３１およびＲ４１は、それぞれ独立して、水素、（Ｃ１−Ｃ１０）アルキルから選択され、
前記ｑおよびｒは、それぞれ独立して、０または１であり、
前記ｓは、それぞれ独立して、１〜４から選択される整数である。）
【００６５】
より具体的に、前記化３は、下記化合物から選択されてもよい。
【化２０】
2014164304.tif 000023
【００６６】
本発明の化合物は、融点が１００℃以上であり、常圧における沸点が２００℃以上のものが、フィルム製膜の際に工程安定性に優れるため好ましい。すなわち、フィルム製造工程中に通常の乾燥温度で添加剤が浸出または分解しない範囲として、沸点が高いほど好ましく、本発明で用いられる化合物は、芳香環とヒドロキシル基の導入により、沸点が２００℃以上の物質を提供することができる。
【００６７】
本発明の光学フィルムにおいて、前記化１で表される化合物の含量は、下記式１または式２を満たす範囲で用いられてもよい。
【数３】
2014164304.tif 000024
（式中、Ａは、
【数４】
2014164304.tif 000025
であり、ＷＣは、用いられたセルロースアシレート樹脂の重量（ｇ）であり、Ｓａｃは、セルロースアシレート樹脂中のアセチル基の置換度であり、Ｓｐは、プロピオニル基の置換度であり、Ｓｂは、ブチリル基の置換度であり、ＷＨＰは、化１から選択される化合物の重量（ｇ）であり、ＭＨＰは、化１から選択される化合物の分子量である。）
【００６８】
【数５】
2014164304.tif 000026
（式中、ＷＣは、用いられたセルロースアセテート樹脂の重量（ｇ）であり、Ｓａｃは、セルロースアセテート樹脂中のアセチル基の置換度であり、ＷＨＰは、化１から選択される化合物の重量（ｇ）であり、ＭＨＰは、化１から選択される化合物の分子量である。）
【００６９】
具体的に、前記化１で表される化合物の含量は、セルロースアシレート樹脂の置換度に影響を受け、置換度が高すぎる場合にはヒドロキシル基の含量が少ないため、前記化１で表される化合物を少量用いることが好ましい。より具体的に、セルロースアシレート樹脂のヒドロキシル基含量に対して、前記化１の含量を０．０５〜１．０当量用いることが好ましく、０．１〜０．８当量がより好ましく、０．２〜０．６当量がさらに好ましい。
【００７０】
参考までに、置換度２．８７のセルロースアシレート樹脂に対して、分子量４００ｇ／ｍｏｌの物質を添加する場合、０．０５当量は０．９２重量部に該当し、０．１当量、０．３当量、０．５当量、１．０当量は、それぞれ１．８４重量部、５．５２重量部、９．１９重量部、１８．３９重量部に該当する。
【００７１】
本発明に係る光学フィルムは、光学フィルムの厚さが２０〜８０μｍの範囲において、透湿性が５０，０００ｇ・μｍ／ｍ２・ｄａｙ未満であり、光学フィルムの厚さ１μｍに対する靭性（toughness）が１〜３ｋｇｆ・ｍｍ／μｍを満たす。より具体的に、フィルムの厚さが４０〜８０μｍの範囲において、透湿性が３０，０００〜４９，０００ｇ・μｍ／ｍ２・ｄａｙであり、光学フィルムの厚さ１μｍに対する靭性（toughness）が１．５〜２．６ｋｇｆ・ｍｍ／μｍを満たす。
【００７２】
また、モジュラス（modulus）が３．０〜５Ｇｐａであり、引張応力（tensile stress）が８０〜１５０Ｍｐａ、より好ましくは、９４〜１１０Ｍｐａであり、引張ひずみ（tensile strain）が１０〜３０％である物性をすべて満たすことができ、機械的物性が著しく向上した光学フィルムを提供することができる。
【００７３】
前記透湿性は、透湿性測定装置（ＰＥＲＭＡＴＲＡＮ−Ｗ  Ｍｏｄｅｌ３／３３、ＭＯＣＯＮ社製）を用いて測定されたものであり、フィルムのサンプルに加えられる圧力７６０ｍｍＨｇ、温度３７．８℃、外部セルのＲＨ（relative humidity）１００％、Ｎ２  ｃａｒｒｉｅｒ  ｇａｓの条件下で外部セルからフィルムを通過して内部セルに透過した水分を測定したものである。
【００７４】
透湿性が前記範囲を満たす光学フィルムは、偏光板の製造の際に偏光子が損傷することを防止することができる。具体的に、透湿性は、偏光板の製造の際に影響を与える物性であり、前記光学フィルムを保護フィルムとして用いる場合、偏光子との接合の際に、通常、水系接着剤を用いるため、光学フィルムと偏光子を貼り合わせた後、接合に用いられた水分がフィルムの外に排出されて除去されたときに偏光子が損傷することを防止でき、適当な水分透過率を有することが好ましい。したがって、後工程に優れた光学フィルムを提供できる点において、透湿性が前記範囲であることが好ましい。
【００７５】
また、前記範囲を満たす光学フィルムは、光学補償シート、偏光板および液晶表示装置に適用する際に周辺湿度の変化に反応してディスプレイ特性が変化することを減少させることができる。
【００７６】
前記モジュラス、引張応力、引張ひずみ、靭性（toughness）は、ＡＳＴＭ  Ｄ６２８７−０９に記載の方式でサンプルを製造した後、ＡＳＴＭ  Ｄ８８２−０２に記載の測定条件で測定し、測定装置としては、インストロン社製の引張試験機（ＵＴＭ）３３４５モデルを利用する。より具体的に、引張試験が行われるフィルムのサンプルは、横１５ｍｍ、縦１００ｍｍであり、フィルムのサンプルの全体領域内の少なくとも３箇所の厚さを測定してその平均値を厚さとし、厚さ偏差は１０％以内でなければならない。このように用意したサンプルをインストロン社製の引張試験機３３４５モデルにローディングする。サンプルローディングは、引張試験機の上下部の固定具フェース（jaw face）に圧縮空気を用いてフィルムを締結することで行われるが、この際、応力印加前のサンプルのテンション（tension）が常に一定であるようにローディングしなければならない。また、上下部の固定具フェースの離隔により引張応力が印加され、破断するまでの機械的特性が引張試験機装置により収集される。離隔速度は５０ｍｍ／ｍｉｎとし、破断によって引張応力が瞬時に４０％以下に減少すると、離隔が停止する。破断するまで継続して収集された引張応力と引張ひずみのデータからヤング率（Young’s Modulus）、破断引張応力、破断引張ひずみ、靭性値が算出される。靭性値が１〜３ｋｇｆ・ｍｍ／μｍの範囲で（既存方式で製造されたセルロースアシレートフィルムと比較して）機械的物性に優れ、フィルム製膜の際に破断や衝撃に対して安定しており、工程性に優れ、延伸によりモジュラスを向上させることにおいても有利である。また、靭性は、厚さに応じて非線形的に増加するが、これは、厚さに応じてフィルム表面とフィルム内部との割合が異なるためであると認められる。すなわち、相対的に厚いフィルムは、安定したフィルム内部の割合が高いため、相対的に薄いフィルムより多少大きい靭性値を有するようになる。すなわち、靭性値は、フィルムの材料的特性に影響を受けるとともに、フィルムの厚さにも影響を受けると認められる。したがって、μｍ単位当たりの靭性値は、同じ材料を用いたセルロースアシレートフィルムであっても、厚さが厚いほど多少高くなる傾向にある。本発明を適用したセルロースアシレートフィルムは、同じ厚さで既存のセルロースアシレートフィルムとの靭性測定値を比較したときに、約３０％まで向上する結果を示すが、これは、機械的物性に非常に優れたものと言える。
【００７７】
次に、本発明の光学フィルムの製造方法について説明する。本発明の光学フィルムは、ベース樹脂としてセルロースアシレート樹脂を用いたセルロースアシレートフィルムであってもよく、セルロースアシレートフィルムを一例として製造方法について説明する。
【００７８】
本発明において、セルロースアシレートフィルムを製造するためには、下記のようなセルロースアシレート組成物、すなわち、ドープ溶液を製造する。
【００７９】
本発明の一実施例によるセルロースアシレート組成物は、セルロースアシレート樹脂１００重量部に対して、透湿性を低め機械的強度を向上させるための添加剤として前記化１で表される化合物を、下記式１を満たす範囲で含み、より具体的には、０．１〜２０重量部用いてもよく、より好ましくは、セルロースアシレート樹脂のヒドロキシル基含量に対して、前記化１で表される化合物を０．１〜０．８当量用いる。
【数６】
2014164304.tif 000027
（式中、Ａは、
【数７】
2014164304.tif 000028
であり、ＷＣは、用いられたセルロースアシレート樹脂の重量（ｇ）であり、Ｓａｃは、セルロースアシレート樹脂中のアセチル基の置換度であり、Ｓｐは、プロピオニル基の置換度であり、Ｓｂは、ブチリル基の置換度であり、ＷＨＰは、化１から選択される化合物の重量（ｇ）であり、ＭＨＰは、化１から選択される化合物の分子量である。）
【００８０】
化１で表される化合物の分子量に応じてセルロースアシレートに対する重量比が決定されるが、置換度２．８７のセルロースアセテートを基材樹脂として用いる場合、通常、分子量４００ｇ／ｍｏｌを有する化合物に対して、含量が少なすぎると、前記目的の透湿性および機械的強度を効果的に達することが困難であり、反対に含量が多すぎると、化１で表される化合物同士の相互作用またはセルロースアシレートからのブリードアウトのような副作用が生じうる。前記範囲では、大体、含量が増加するほど、透湿性減少および機械的強度向上が比例して増加すると認められる。また、前記範囲で用いる場合、目的とする透湿性および機械的強度を達することができる。
【００８１】
本発明において、ドープの固形分の濃度は１５〜２５重量％、より好ましくは、１６〜２３重量％であることが好適である。ドープの固形分の濃度が１５重量％未満の場合には、流動性が高すぎてフィルムの形成が困難であり、２５重量％を超える場合には、完璧な溶解が困難である。
【００８２】
本発明の一様態において、セルロースアシレートの含量は、固形分の全含量に対して、７０重量％以上、好ましくは、７０〜９０重量％、より好ましくは、８０〜８５重量％を用いる。また、前記セルロースアシレートは、置換度、重合度または分子量分布が相違する２種以上のセルロースアシレートを混合して用いてもよい。
【００８３】
ソルベントキャスト法でフィルムを製造する場合、セルロースアシレート組成物（ドープ）を製造するための溶媒は、有機溶媒が好ましい。有機溶媒としてはハロゲン化炭化水素を用いることが好ましく、ハロゲン化炭化水素としては塩素化炭化水素、メチレンクロライドおよびクロロホルムが挙げられ、このうちメチレンクロライドを用いることが最も好ましい。
【００８４】
また、必要に応じて、ハロゲン化炭化水素以外の有機溶媒を混合して用いてもよい。ハロゲン化炭化水素以外の有機溶媒としては、エステル、ケトン、エーテル、アルコールおよび炭化水素を含む。エステルとしては、メチルホルメート、エチルホルメート、プロピルホルメート、ペンチルホルメート、メチルアセテート、エチルアセテート、ペンチルアセテートなどが使用可能であり、ケトンとしては、アセトン、メチルエチルケトン、ジエチルケトン、ジイソブチルケトン、シクロペンタノン、シクロヘキサノン、メチルシクロヘキサノンなどが使用可能であり、エーテルとしては、ジイソプロピルエーテル、ジメトキシメタン、ジメトキシエタン、１，４−ジオキサン、１，３−ジオキソラン、テトラヒドロフラン、アニソール、フェネトールなどが使用可能であり、アルコールとしては、メタノール、エタノール、１−プロパノール、２−プロパノール、１−ブタノール、２−ブタノール、ｔ−ブタノール、１−ペンタノール、２−メチル−２−ブタノール、シクロヘキサノール、２−フルオロエタノール、２，２，２−トリフルオロエタノール、２，２，３，３−テトラフルオロ−１−プロパノールなどが使用可能である。
【００８５】
より好ましくは、メチレンクロライドを主溶媒として使用し、アルコールを副溶媒として使用してもよい。具体的には、メチレンクロライドとアルコールを８０：２０〜９５：５の重量比で混合して使用してもよい。
【００８６】
セルロースアシレート組成物は、常温、高温または低温溶解法で製造することができる。
【００８７】
セルロースアシレート組成物の粘度は、４０℃で１〜４００Ｐａ・ｓであることが好ましく、１０〜２００Ｐａ・ｓであることがより好ましい。
【００８８】
セルロースアシレートフィルムは、通常のソルベントキャスト法で製造することができる。より具体的に説明すると、製造されたドープ（セルロースアシレート組成物）は、貯蔵槽で一旦貯蔵し、ドープに含有されている泡を脱泡する。脱泡したドープは、ドープ排出口から回転数に応じて高精度に定量送液できる加圧型定量ギアポンプを介して加圧型ダイに送り、ドープを加圧型ダイの口金（スリット）からエンドレスに走行している金属支持体上に均一にキャストして、金属支持体がほぼ一周した剥離点で生乾きのキャスティングフィルムを金属支持体から剥離する。製造されたウェブの両端をクリップで挟んで幅を維持しつつテンターに搬送して乾燥し、次いで、乾燥装置のローラに搬送して乾燥し、巻取機を用いて所定長さで巻き取る。また、前記キャスティングフィルムの製造の際に、残留溶媒量が１０〜４０重量％の状態で機械方向および幅方向に一軸延伸および二軸延伸してもよい。或いは、キャスティングフィルムの製造後に、オフラインで延伸してもよい。フィルムの延伸は、機械方向の延伸でも幅方向の延伸でもよく、同時二軸延伸でも逐次二軸延伸でもよい。延伸度は、０〜１００％（前記％は、長さ％）範囲であることが好ましく、具体的には、０．１〜１００％、より好ましくは、０〜５０％範囲であり、最も好ましくは、５〜３０％範囲である。前記延伸度において、％は、長さ％を意味し、例えば、延伸前の長さが１ｍのフィルムに対する１００％の延伸度は、２ｍ延伸することを意味する。
【００８９】
延伸時の温度は、前記化１で表される化合物が含まれた光学フィルムのガラス転移温度（Ｔｇ）±１０℃であることが好ましい。溶液の塗布の際の空間温度は、−５０℃〜５０℃が好ましく、−３０℃〜４０℃がより好ましく、−２０℃〜３０℃が最も好ましい。低い空間温度で塗布されたセルロースアセテート溶液は、支持体上で瞬時冷却されてゲル強度が向上するため、有機溶媒が多量残存するフィルムが得られる。したがって、セルロースアシレートから有機溶媒を蒸発させることなく、支持体からフィルムを短時間で剥離することができる。空間を冷却する気体としては、通常の空気、窒素、アルゴンまたはヘリウムを用いてもよい。相対湿度は、０〜７０％が好ましく、０〜５０％がより好ましい。
【００９０】
セルロースアシレート溶液を塗布する支持体（キャスティング部）の温度は、−５０〜１３０℃が好ましく、−３０℃〜２５℃がより好ましく、−２０℃〜１５℃が最も好ましい。キャスティング部を冷却するために、キャスティング部に冷却した気体を導入してもよい。冷却装置をキャスティング部に配置して空間を冷却してもよい。冷却時には、キャスティング部に水が付着しないように注意することが重要である。気体で冷却する場合には、気体を乾燥しておくことが好ましい。
【００９１】
また、必要に応じて、セルロースアシレートフィルムに表面処理を施してもよい。表面処理は、通常、セルロースアシレートフィルムの接着性を改善するために施す。表面処理方法としては、グロー放電処理、紫外線照射処理、コロナ処理、火炎処理、鹸化処理などが挙げられる。
【００９２】
セルロースアシレートフィルムの厚さは、好ましくは、２０〜１４０μｍの範囲、より好ましくは、２０〜８０μｍの範囲であることが好適である。
【００９３】
本発明に係るセルロースアシレートフィルムは、偏光板、光学補償シート、立体映像用光学フィルタおよび液晶表示装置に用いられてもよく、１枚または２枚以上積層して用いてもよい。
【００９４】
より具体的に、本発明のセルロースアシレートフィルムは、偏光板の保護フィルムとして用いられてもよい。本発明の偏光板は、例えば、偏光膜と、その両面を保護する２枚の偏光板保護フィルムからなり、前記保護フィルムのうち少なくとも一枚が本発明のセルロースアシレートフィルムであってもよい。
【００９５】
本発明のセルロースアシレートフィルムを前記偏光板保護フィルムとして用いる場合には、セルロースアシレートフィルムの表面に表面処理を施したものであってもよく、表面処理としては、親水化処理、グロー放電処理、コロナ前処理、アルカリ鹸化処理などを施してもよい。
【００９６】
通常、液晶表示装置は、２枚の偏光板の間に液晶セルが位するため、２枚の偏光板保護フィルムを有する。本発明のセルロースアシレートフィルムは、４枚の偏光板保護フィルムのいずれかに用いてもよく、液晶表示装置の偏光膜と液晶セルとの間に位置する保護フィルムとして用いることに適する。本発明のセルロースアシレートフィルムの反対側に位置する保護フィルムは、透明ハードコーティング層、防眩性コーティング層、反射防止コーティング層などを形成することができる。
【００９７】
本発明のセルロースアシレートフィルムを含む光学補償フィルムまたは偏光板を有する液晶表示装置もまた本発明の範囲に含まれる。本発明のセルロースアシレートフィルムは、様々な表示モードの液晶表示装置に用いられてもよく、具体的には、ＴＮ、ＩＰＳ、ＦＬＣ、ＡＦＬＣ、ＯＣＢ、ＳＴＮ、ＥＣＢ、ＶＡおよびＨＡＮなどのモードに用いられてもよい。
【００９８】
以下、本発明を具体的に説明するために一例を挙げて説明するが、本発明は下記実施例に限定されるものではない。
【００９９】
以下、フィルムの物性は、下記の測定方法で測定した。
【０１００】
１）透湿性
透湿性測定装置（ＰＥＲＭＡＴＲＡＮ−Ｗ  Ｍｏｄｅｌ３／３３、ＭＯＣＯＮ社製）で測定した。フィルムのサンプルに加えられる圧力７６０ｍｍＨｇ、温度３７．８℃、外部セルのＲＨ（relative humidity）１００％、Ｎ２  ｃａｒｒｉｅｒ  ｇａｓの条件下で２４時間外部セルからフィルムを通過して内部セルに透過した水分を測定した。
【０１０１】
２）置換度
置換度は、ＡＳＴＭのＤ８１７−９６Ｒ〇４とＤ５８９７−９６Ｒ〇７に準じて測定した。測定に用いられる装置は、メトラー・トレド社製のＴ５０、Ｔ７０またはＴ９０滴定装置を用いる。セルロースアシレートの置換度を測定する前に、アセトンとジメチルスルホキシド（ＤＭＳＯ）の体積比が４：１の溶媒を３０ｍｌ注入してから滴定値を求め、これを基準とする。次に、前記アセトンとジメチルスルホキシドが４：１体積比の混合溶媒３０ｍｌにセルロースアシレートが約０．３５〜０．４ｇのサンプルを加えて、完全に溶解した後、１規定のナトリウムヒドロキシド６ｍｌを注入する。２時間攪拌して解離反応を十分行った後、これに蒸留水３０ｍｌを注入して約３分間さらに攪拌する。このように用意した混合溶液に１規定の硫酸を滴定して、最後にセルロースアシレートの置換度を算出する。
【０１０２】
３）機械強度
モジュラス、引張応力、引張ひずみ、靭性は、ＡＳＴＭ  Ｄ８８２−０２の方法で測定した。フィルムのサンプルは、ＡＳＴＭ  Ｄ６２８７−０９に記載の方式で用意し、セルロースアセテートフィルムのサンプル１５ｍｍ×１００ｍｍを常温で万能試験機（Universal type testing machine、Instron社製、３３４５型）を用いて測定した。
【０１０３】
［実施例１］
１）セルロースアセテート組成物（ドープ）の製造
下記の組成物を攪拌機に投入して３０℃の温度で溶解した。
下記組成において、紫外線防止剤は、２−（２Ｈ−ベンゾトリアゾール−２−イル）−６−（１−メチル−１−フェニルエチル）−４−（１，１，３，３−テトラメチルブチル）フェノールを用いた。
【０１０４】
置換度２．８７のセルローストリアセテート粉体   １００重量部
化合物１                                       １０重量部
紫外線防止剤                                   ２重量部
二酸化ケイ素、平均粒径１６ｎｍ                 ０．５重量部
塩化メチレン                                   ４４０重量部
メタノール                                     ５０重量部
【０１０５】
得られたドープを３０℃に加温した後、ギアポンプに送液して、絶対ろ過精度０．０１ｍｍのろ紙でろ過し、また、絶対ろ過精度５μｍのカートリッジ式のろ過装置でろ過した。
【０１０６】
【化２１】
2014164304.tif 000029
【０１０７】
２）セルロースエステルフィルムの製造
ろ過工程を経て得られたドープをキャスティングダイを介して鏡面ステンレス支持体上にキャスティングして剥離した。剥離の際の残留溶媒量が２５ｗｔ％になるように調節した。剥離後、延伸機からフィルムの進行方向に０％延伸してからまたテンターに連結し、フィルムの幅方向に５％延伸した。テンターからフィルムが出た後、フィルムの左右側の末端を１５０ｍｍずつ除去した。末端が除去されたフィルムを乾燥機で乾燥し、乾燥機から出たフィルムの両端を３ｃｍカットし、また、末端から１０ｍｍの部分に高さ１００μｍのナーリング加工を施して、ロール状に巻き取った。製造されたフィルムの乾燥厚さは７６μｍであった。製造されたセルロースアセテートフィルムを用いて物性を測定し、下記表１に示した。
【０１０８】
［実施例２］
前記実施例１で化合物１の代わりに下記化合物２を用いたこと以外は同様にしてフィルムを製造した。
【０１０９】
フィルムの物性を測定して下記表１に示した。
【０１１０】
【化２２】
2014164304.tif 000030
【０１１１】
［実施例３］
【０１１２】
前記実施例１で化合物１の代わりに下記化合物３を用いたこと以外は同様にしてフィルムを製造した。
【０１１３】
フィルムの物性を測定して下記表１に示した。
【０１１４】
【化２３】
2014164304.tif 000031
【０１１５】
［実施例４］
前記実施例１で化合物１の代わりに下記化合物４を用いたこと以外は同様にしてフィルムを製造した。
【０１１６】
フィルムの物性を測定して下記表１に示した。
【０１１７】
【化２４】
2014164304.tif 000032
【０１１８】
［実施例５］
１）セルロースアセテート組成物（ドープ）の製造
下記の組成物を攪拌機に投入して３０℃の温度で溶解した。
下記組成において、紫外線防止剤は、２−（２Ｈ−ベンゾトリアゾール−２−イル）−６−（１−メチル−１−フェニルエチル）−４−（１，１，３，３−テトラメチルブチル）フェノールを用いた。
【０１１９】
置換度２．８７のセルロースアセテート粉体      １００重量部
化合物１                                      ３重量部
トリフェニルホスフェート                      ４重量部
ビフェニルジフェニルホスフェート              ４重量部
紫外線防止剤                                  ２重量部
二酸化ケイ素、平均粒径１６ｎｍ                ０．５重量部
塩化メチレン                                  ４４０重量部
メタノール                                    ５０重量部
【０１２０】
得られたドープを３０℃に加温した後、ギアポンプに送液して、絶対ろ過精度０．０１ｍｍのろ紙でろ過し、また、絶対ろ過精度５μｍのカートリッジ式ろ過装置でろ過した。
【０１２１】
【化２５】
2014164304.tif 000033
【０１２２】
２）セルロースエステルフィルムの製造
ろ過工程を経て得られたドープをキャスティングダイを介して鏡面ステンレス支持体上にキャスティングして剥離した。剥離の際の残留溶媒量が２５ｗｔ％になるように調節した。剥離後、延伸機からフィルムの進行方向に０％延伸してからまたテンターに連結し、フィルムの幅方向に５％延伸した。テンターからフィルムが出た後、フィルムの左右側の末端を１５０ｍｍずつ除去した。末端が除去されたフィルムを乾燥機で乾燥して、乾燥機から出たフィルムの両端を３ｃｍカットし、また、末端から１０ｍｍの部分に高さ１００μｍのナーリング加工を施し、ロール状に巻き取った。製造されたフィルムの乾燥厚さは４０μｍであった。製造されたセルロースアセテートフィルムを用いて物性を測定し、下記表１に示した。
【０１２３】
［比較例１］
１）セルロースアセテート組成物（ドープ）の製造
下記の組成物を攪拌機に投入して３０℃の温度で溶解した。
下記組成において、紫外線防止剤は、２−（２Ｈ−ベンゾトリアゾール−２−イル）−６−（１−メチル−１−フェニルエチル）−４−（１，１，３，３−テトラメチルブチル）フェノールを用いた。
【０１２４】
置換度２．８７のセルロースアセテート粉体          １００重量部
トリフェニルホスフェート                          ７重量部
ビフェニルジフェニルホスフェート                  ４重量部
紫外線防止剤                                      ２重量部
二酸化ケイ素、平均粒径１６ｎｍ                    ０．５重量部
塩化メチレン                                      ４４０重量部
メタノール                                        ５０重量部
【０１２５】
得られたドープを３０℃に加温した後、ギアポンプに送液して、絶対ろ過精度０．０１ｍｍのろ紙でろ過し、また、絶対ろ過精度５μｍのカートリッジ式ろ過装置でろ過した。
【０１２６】
２）セルロースエステルフィルムの製造
ろ過工程を経て得られたドープをキャスティングダイを介して鏡面ステンレス支持体上にキャスティングして剥離した。剥離の際の残留溶媒量が３０ｗｔ％になるように調節した。剥離後、延伸機からフィルムの進行方向に０％、幅方向に２０％延伸した。テンターからフィルムが出た後、フィルムの左右側の末端を１５０ｍｍずつ除去した。末端が除去されたフィルムを乾燥機で乾燥して、乾燥機から出たフィルムの両端を３ｃｍカットし、また、末端から１０ｍｍの部分に高さ１００μｍのナーリング加工を施し、ロール状に巻き取った。製造されたフィルムの乾燥厚さは７６μｍであった。製造されたセルロースアセテートフィルムを用いて物性を測定し、下記表１に示した。
【０１２７】
［比較例２］
前記比較例１と同様にして、乾燥厚さ４０μｍのフィルムを製造した。
フィルムの物性を測定して下記表１に示した。
【０１２８】
【表１】
2014164304.tif 000034
【０１２９】
前記表１を参照すると、添加剤を使用していない比較例と比較すると、本発明の添加剤を用いた実施例は、透湿性が著しく低減したことが分かった。また、機械的物性に優れ、フィルム製造工程の際に工程安定性に優れ、高品質のセルロースアシレートフィルムを製造することができた。